(57)【特許請求の範囲】
【請求項１】
容器本体のフランジ部にシールする蒸気抜き機能を有する蓋材であって、
基材層と、シーラント層とが積層されてなり、前記基材層は紙または紙を含む積層体からなり、該基材層とシーラント層の間に、電子レンジ加熱での容器内の内圧上昇により、前記基材層と前記シーラント層を分離する剥離コート層が設けられ、前記剥離コート層を有する領域に、前記シーラント層側から前記剥離コート層に達するハーフカットにて蒸気孔が設けられ、さらに内圧上昇により前記基材層と前記シーラント層に分離し、前記蒸気孔を露出させる為の、前記基材層側から前記剥離コート層に達する大気開放用ハーフカットが設けられ、
前記剥離コート層が、前記蓋材の外周縁にかからない領域に形成されていることを特徴とする蒸気抜き機能を有する蓋材。
【請求項２】
前記剥離コート層が、前記蒸気孔のある領域部分に塗工されていないことを特徴とする請求項１に記載の蒸気抜き機能を有する蓋材。
【請求項３】
前記大気開放用ハーフカットにつなぎが設けてあることを特徴とする請求項１または２に記載の蒸気抜き機能を有する蓋材。
【発明の詳細な説明】
【技術分野】
【０００１】
本発明は、蒸気抜き機能を有する蓋材に関するものである。特に、食品などの水分を含む物体や液体を電子レンジにて加熱した際、内圧が高まることによって容器内のガスを容器外へ排出することにより過加熱や容器変形による内容物のモレを防止し、安全に加熱できる蒸気抜き機能を有する蓋材に関するものである
【背景技術】
【０００２】
従来、レトルト食品、冷凍食品、飲料等を食する際に、容器ごと加熱調理する電子レンジ調理向け容器や包材が広く使用されている。しかしながら、水分を含んだ物体を収容し密封した容器を電子レンジなどで加熱すると、物体に含まれる水分が水蒸気となる為、容器の内圧の上昇により容器が破損して加熱された内容物が飛散し、電子レンジ内を汚したり、やけど等の危害を与えたりする恐れがある。
【０００３】
このため水分を含む物体を収容し密封した容器を加熱する際は加熱前に蓋材を部分的に剥がすなどして容器を開封する必要があるが、このような作業は一般消費者にとっては手間のかかるものであり、ユーザーの利便性を損なうという欠点がある。また、電子レンジ加熱により発生した水蒸気が直ちに包装容器外へ排出されるために、水蒸気による内容物の加熱蒸らし効果が低減し、その食味が落ちるという欠点がある。
【０００４】
また、蓋材の一部に孔を設けた後シール等で塞いで密封性を維持し、同様に加熱時の内圧上昇によって容器内のガスを容器外へ排出することにより同様の機能を持たせることも可能であるが、製造工程の増加によるコストアップが問題となる。
【０００５】
そこで、２枚の樹脂フィルムの端部を折返し、折返し部を突合わせてその周縁部をヒートシールし、蓋材の上部材に形成した突合せ部上縁のヒートシール部を突合せ部内方に向けて突出させることによって蒸気抜きシール部を構成したことを特徴とする蓋材が提案されている（例えば、特許文献１参照）。しかし、この蓋材は製造工程が複雑であり、また嵩張る為充填適性が劣る等の欠点があった。
【０００６】
また、シーラント側から裏ハーフカットのみを備え、異なる樹脂間の界面剥離機構を利用して蓋材端部から蒸気抜きをおこなう機能を用いた蓋材が提案されている（例えば、特許文献２参照）。しかし、この蓋材は、接着面積が広く、蒸気が抜けるのに時間が掛かるなどの問題があった。
【０００７】
公知文献を以下に示す。
【先行技術文献】
【特許文献】
【０００８】
【特許文献１】国際公開第２００７／０２０８５４号
【特許文献２】特許第４８２５５８７号公報
【発明の概要】
【発明が解決しようとする課題】
【０００９】
上記のように、蓋材の上部材に形成した突合せ部から蒸気抜きさせる蓋材や、シーラント側から裏ハーフカットのみを備え、異なる樹脂間の界面剥離機構を利用して蓋材端部から蒸気抜きをおこなう機能を用いた蓋材が提案されてはいるものの、製造工程が複雑、また嵩張る為充填適性が劣る、蒸気が抜けるのに時間が掛かる等の欠点があった。
【００１０】
本発明は、主に食品などの水分を含む物体や液体を電子レンジにて加熱して内圧が高まった際に、容器内の気体を容器外へ排出することにより、過加熱や容器変形による内容物のモレを防止し、安全に加熱できる、蒸気抜き機能を有する蓋材を提供することを課題とする。
【課題を解決するための手段】
【００１１】
本発明は係る課題に鑑みなされたものであり、請求項１の発明は、容器本体のフランジ部にシールする蒸気抜き機能を有する蓋材であって、
基材層と、シーラント層とが積層されてなり、前記基材層は紙または紙を含む積層体からなり、該基材層とシーラント層の間に、電子レンジ加熱での容器内の内圧上昇により、前記基材層と前記シーラント層を分離する剥離コート層が設けられ、前記剥離コート層を有する領域に、前記シーラント層側から前記剥離コート層に達するハーフカットにて蒸気孔が設けられ、さらに内圧上昇により前記基材層と前記シーラント層に分離し、前記蒸気孔を露出させる為の、前記基材層側から前記剥離コート層に達する大気開放用ハーフカットが設けられていることを特徴とする蒸気抜き機能を有する蓋材である。
【００１２】
本発明の蒸気抜き機能を有する蓋材は、以上のような構成であって、基材層とシーラント層の間に、電子レンジ加熱での容器内の内圧上昇により、基材層とシーラント層を分離する剥離コート層が設けられ、前記剥離コート層を有する領域に、シーラント側から剥離コート層に達するハーフカットにて蒸気孔が設けられ、さらに内圧上昇により基材層とシーラント層に分離し、蒸気孔を露出させる為の基材層側から剥離コート層に達する大気開放用ハーフカットが設けられているので、電子レンジにて加熱した際の熱によって剥離コート層が軟化し、接着強度が低下して、内圧上昇に伴って短時間かつ確実に蒸気孔が露出し、容器内の気体を容器外へ排出することにより、過加熱や容器変形による内容物のモレを防止し、安全に加熱できる。蒸気孔と大気開放用ハーフカットの位置関係を任意に設定できるので、蒸気が抜け始めるまでの時間を調整することができる。
【００１３】
また本発明の請求項１の発明は、前記剥離コート層が、前記蓋材の外周縁にかからない領域に形成されていることを特徴とする蒸気抜き機能を有する蓋材である。
【００１４】
本発明は、剥離コート領域が、蓋材の外周縁にかからない領域に形成されているので、蓋材を容器にシールする際のシール熱による浮きが発生しない。
【００１５】
本発明の請求項２の発明は、前記剥離コート層が、前記蒸気孔のある領域部分に塗工されていないことを特徴とする請求項１に記載の蒸気抜き機能を有する蓋材である。
【００１６】
本発明は、剥離コート層が、蒸気孔のある領域部分に塗工されていないので、蒸気孔が出現する際に蒸気孔の脱落がなく、安定的な剥離が可能となる。
【００１８】
本発明はさらに、前記基材層とシーラント層がエクストルージョンラミネーション方法によりオレフィン系樹脂を用いてラミネートされていると、剥離コート層を設けた厚みによる段差が埋められ、表裏面ともに平坦になり、外観上も良い。また、基材のラミネーション側が紙、アルミニウム箔、ポリエチレンテレフタレートフィルムなどでは、接着剤やアンカー剤を塗布する必要がないので、剥離コート層を設けた厚みによる段差が問題にならない。
【００１９】
本発明の請求項３の発明は、前記大気開放用ハーフカットにつなぎが設けてあることを特徴とする請求項１または２に記載の蒸気抜き機能を有する蓋材である。
【００２０】
本発明は、大気開放用ハーフカットにつなぎが設けてあるので、加熱の蒸気によって基材層とシーラント層が分離した後も、蓋材と分離することなく同時に廃棄することができる。
【発明の効果】
【００２１】
本発明の蒸気抜き機能を有する蓋材は、食品などの水分を含む物体や液体を電子レンジにて加熱して内圧が高まった際に、容器内の気体を容器外へ排出することができ、過加熱や容器変形による内容物のモレを防止し、安全に加熱することができる。
【図面の簡単な説明】
【００２２】
【図１】本発明の蒸気抜き機能を有する蓋材の一例を模式的に平面で示した説明図である。
【図２】本発明の蒸気抜き機能を有する蓋材の一例を模式的に部分断面で示した説明図である。
【図３】本発明の蒸気抜き機能を有する蓋材の実施例１を模式的に部分断面で示した説明図である。
【図４】本発明の蒸気抜き機能を有する蓋材の実施例２を模式的に部分断面で示した説明図である。
【図５】本発明の蒸気抜き機能を有する蓋材の実施例３を模式的に部分断面で示した説明図である。
【図６】本発明の蒸気抜き機能を有する蓋材の実施例４を模式的に部分断面で示した説明図である。
【発明を実施するための形態】
【００２３】
以下本発明を実施するための形態につき説明する。
図１は、本発明の蒸気抜き機能を有する蓋材の一例を模式的に平面で示した説明図、図２は、本発明の蒸気抜き機能を有する蓋材の一例を模式的に部分断面で示した説明図である。
【００２４】
本例の蒸気抜き機能を有する蓋材１００は、図１の平面図のように、蓋材１００の外周縁にかからない領域に剥離コート層１が形成されていて、剥離コート層１のある領域に、ハーフカットにて蒸気孔２が設けられている。そして、蒸気孔２のある領域部分には剥離コート層１が塗布されていない未コート部１１が設けられている。
【００２５】
また、蒸気孔２を囲むように、大気開放用ハーフカット３が設けられている。大気開放用ハーフカット３の両端は連続していないで、つなぎが設けられている。
【００２６】
蓋材１００の周縁部には、容器本体のフランジ部にシールするシール予定部４が設けられている。また、蓋材１００を容器本体から剥離するときに持つためのタブ５が、シール予定部４より外側に突き出て設けられている。タブ５は２つ以上設けても良い。
【００２７】
図２の部分断面図に示されるように、蒸気抜き機能を有する蓋材１００は、基材層６とシーラント層７が積層されていて、基材層６とシーラント層７の間に剥離コート層１が設けられている。
【００２８】
そして、剥離コート層１を有する領域に、シーラント層７側から剥離コート層１に達するハーフカットにて蒸気孔２が設けられ、さらに基材層６側から剥離コート層１に達する大気開放用ハーフカット３が設けられている。
【００２９】
基材層６は、紙６１、または、紙６１を含む積層体からなっている。紙６１を含む積層体としては、紙６１の表面、あるいは、裏面（シーラント側）、更には、表裏両面にプラスチックフィルム６２を積層してある積層体が用いられる。また、この積層体には、アルミニウム箔などの金属箔が積層されていてもよい。
【００３０】
紙６１としては、アート紙、コート紙、上質紙、晒クラフト紙、などが主に挙げられるが、特に限定されるものではない。紙６１の坪量について特に規定はないが、５０〜２５０ｇ／ｍ２のものが好ましく、８０〜１５０ｇ／ｍ２がより望ましい。また、紙６１の表面や裏面に、絵柄や遮光性を付与する印刷を付与してもよい。
【００３１】
プラスチックフィルム６２としては、ポリエステル（ポリエチレンテレフタレート、ポリブチレンテレフタレート、ポリエチレンナフタレート等）、ポリアミド（ナイロン−６、ナイロン−６６等）、ポリ塩化ビニル、ポリイミドなど、あるいはこれらの高分子の共重合体など、耐熱性を有するプラスチックフィルムが使用できる。
【００３２】
厚みについて特に規定はないが、９〜１００μｍのものが好ましく、９〜２５μｍがより望ましい。また、例えば帯電防止剤、紫外線吸収剤、可塑剤、滑剤、着色剤などの添加剤を加えることができ、必要に応じて適宜添加される。なお、これらのプラスチックフィルム６２の内面に遮光性を付与する印刷、若しくは遮光性材質のフィルムをラミネートしたものを用いても良い。
【００３３】
シーラント層７としては、容器本体とイージーピール性があるものが好ましく用いられる。また、低温シール性に優れたものが望ましく、シール温度によってシール強度が変化しないものが望ましい。剥離のタイプについては特に限定されず、凝集剥離タイプ、層間剥離タイプ、界面剥離タイプのいずれのタイプを用いてもよい。
【００３４】
シーラント層７は、水分を含む物体や液体などの内容物を充填時後、容器フランジ部とシールされるが、蓋材１００への抜き加工自体は、充填時、充填後のいずれでもよく、限定されない。
【００３５】
シーラント層７の樹脂は、ベース樹脂／ブレンド用の熱可塑性樹脂のブレンド樹脂を用いるのが好ましい。容器フランジ部のシールする面である被着体がポリエチレン樹脂（ＰＥ）の場合、ベース樹脂／ブレンド用の熱可塑性樹脂の組合せとして、ポリエチレン樹脂（ＰＥ）／エチレン−メタクリル酸共重合体（ＥＭＡＡ）、ポリエチレン樹脂（ＰＥ）／エチレン−酢酸ビニル共重合体（ＥＶＡ）、ポリエチレン樹脂（ＰＥ）／エチレン−アクリル酸共重合体（ＥＡＡ）、ポリエチレン樹脂（ＰＥ）／エチレン−アクリル酸エチル共重合体（ＥＥＡ）の組合せが好ましい。
【００３６】
また容器の被着体がポリスチレン樹脂（ＰＳ）の場合、ベース樹脂／ブレンド用の熱可塑性樹脂の組合せとして、エチレン−酢酸ビニル共重合体（ＥＶＡ）／ポリブテン樹脂（ＰＢ）、ポリエチレン樹脂（ＰＥ）＋エラストマー＋石油樹脂／ポリブテン樹脂（ＰＢ）の組合せが好ましい。
【００３７】
さらに容器の該被着体がポリプロピレン樹脂（ＰＰ）の場合、ベース樹脂／ブレンド用の熱可塑性樹脂の組合せとして、ポリプロピレン樹脂（ＰＰ）／ポリスチレン樹脂（ＰＳ）、ポリプロピレン樹脂（ＰＰ）／ポリエチレン樹脂（ＰＥ）の組合せが好ましい。
【００３８】
シーラント層７の厚さは、シール強度、加工性を考慮すると、１５〜１００μｍであることが好ましく、２０〜４０μｍがより望ましい。
【００３９】
紙６１とプラスチックフィルム６２の接着方法としては、例えば、ウエットラミネーション方法、ドライラミネーション方法、ノンソルベントドライラミネーション方法、ホットメルトラミネーション方法、エクストルージョンラミネーション方法、及び該エクストルージョンラミネーション方法を利用したサンドイッチラミネーション方法などの公知の方法を使用することができる。
【００４０】
基材層６とシーラント層７の接着方法としては、イージーピールフィルム７１をシール面側に用いて、このイージーピールフィルム７１を、ポリエチレン（ＰＥ）やポリプロピレン（ＰＰ）、ポリブテン（ＰＢ）等のオレフィン系の押出し樹脂７２を用いてエクストルージョンラミネーション方法により積層して、イージーピールフィルム７１と、押出し樹脂層７２との多層のシーラント層７とすることが望ましい。
【００４１】
中でも押出し樹脂７２にポリエチレンを用いることが最も加工しやすく、好ましい。その際、ハーフカットの加工精度を考慮すると、押出し樹脂７２の厚みは１０〜５０μｍが好ましく、１５〜３０μｍがより望ましい。
【００４２】
また、イージーピールフィルム７１を、押出し樹脂７２を押出した後、エクストルージョンラミネーション方法により積層したり、同時に共押出しにより、積層したりしてもよい。そして、イージーピールフィルム７１と、エクストルージョンラミネーションに用いた押出し樹脂層７２を含めて、シーラント層７とする。
【００４３】
押出し樹脂７２のポリエチレンの押出し温度としては２８０℃〜３４０℃が適しており、２８０℃より低い場合は製膜性が劣るだけでなく、ポリエチレン自身の表面酸化が不足し、ラミネート強度の低下を引き起こしてしまう。また、３４０℃よりも高い温度では樹脂の分解がすすんでしまうため、均一な加工ができないだけでなく、ラミネート強度の低下を引き起こしてしまう。
【００４４】
剥離コート層１は主にポリアミド樹脂、ニトロセルロース樹脂、ウレタン樹脂、塩化ビニル酢酸ビニル共重合体等をバインダーとし、ポリエチレン系またはシリコン系ワックス成分を含有する剥離コート剤からなっており、グラビアコート、マイクログラビアコート、ダイコート、リバースコート等の公知のコート法で部分的に塗布する。塗布量は剥離コート剤の種類により適宜選定する。
【００４５】
また、蒸気孔２を露出させる為の大気開放用ハーフカット３は、基材層６側から剥離コート層１に達し、シーラント層７を切断しないように、シーラント層７で止まるように設ける。さらに、蒸気孔２を設けるハーフカットは、シーラント層７側から剥離コート層１に達し、紙６１の層で止まるように設ける。
【実施例】
【００４６】
以下に、本発明の具体的実施例について説明する。
【００４７】
＜実施例１＞
基材層６として、坪量が１０５ｇ／ｍ２のグラビアアート紙を用意し、グラビアアート紙の裏面にグラビアコートにて剥離コート層１を塗布し、ポリエチレン系イージーピールフィルム７１を、エクストルージョンラミネート法により厚み２０μｍの低密度ポリエチレン樹脂の押出し樹脂７２を３２０℃で押出して貼り合わせ、シーラント層７とした。
【００４８】
続いて、蒸気孔２を露出させる為の大気開放用ハーフカットを、基材層６側から剥離コート層１に達し、シーラント層７を切断しないように、シーラント層７で止まるように設け、さらに、蒸気孔２を設けるハーフカットを、シーラント層７側から剥離コート層１に達し、紙６１の層で止まるように設けた。そして、蓋材１００の形状に抜き加工を実施し、図３のような、実施例１の蓋材を得た。
【００４９】
＜実施例２＞
基材層６として、表面側となるプラスチックフィルム６２の厚み１２μｍのポリエチレンテレフタラートフィルム（ＰＥＴフィルム）と紙６１の坪量８０ｇ／ｍ２のグラビアアート紙をドライラミネートにて貼合せた以外は実施例１と同様にして、図４のような、実施例２の蓋材を得た。
【００５０】
＜実施例３＞
基材層６として、表面側となる紙６１の、坪量が１０５ｇ／ｍ２のグラビアアート紙と、プラスチックフィルム６２の厚み１２μｍのポリエチレンテレフタラートフィルム（ＰＥＴフィルム）をドライラミネート法にて貼り合わせた以外は実施例１と同様にして、図５のような、実施例３の蓋材を得た。
【００５１】
＜実施例４＞
基材層６として、表面側となるプラスチックフィルム６２の厚み１２μｍのポリエチレンテレフタラートフィルム（ＰＥＴフィルム）と、紙６１の坪量８０ｇ／ｍ２のグラビアアート紙をドライラミネートにて貼合せ、更に、グラビアアート紙の面に、プラスチックフィルム６２の厚み１２μｍのポリエチレンテレフタラートフィルム（ＰＥＴフィルム）をドライラミネート法にて貼り合わせた以外は実施例１と同様にして、図６のような、実施例４の蓋材を得た。
【００５２】
＜調理＞
容器本体のポリエチレン製のトレー容器に、半調理済みのハンバーグステーキ２００ｇを収納し、実施例１から４の蓋材を、それぞれ容器本体のフランジに熱シールして、密封した。これを１０℃で保存後、５００Ｗの家庭用電子レンジで５分間マイクロ波を照射して調理した。
【００５３】
＜観察と評価＞
実施例１から４の蓋材は、剥離コート層を設けた厚みによる段差も認められず、表裏とも平坦に仕上がっていた。また、蓋材を容器本体にシールする際のシール熱による浮きが発生しなかった。
【００５４】
電子レンジで加熱調理においては、大気開放用ハーフカット３で囲まれた部分に持ち上がるところが出て、蒸気孔２より蒸気が排出されていた。そして、過加熱や容器変形による内容物のモレは、起きず、安全に加熱できた。
【００５５】
蒸気孔２の部分のシーラント層は、基材層６にくっついていて剥がれて脱落することもなく、また、大気開放用ハーフカット３の部分も蓋材から分離することもなく、蓋材として同時に廃棄することができた。
【符号の説明】
【００５６】
１００・・・蓋材
１・・・剥離コート層
１１・・・未コート部
２・・・蒸気孔
３・・・大気開放用ハーフカット
４・・・シール予定部
５・・・タブ
６・・・基材層
６１・・・紙
６２・・・プラスチックフィルム
７・・・シーラント層
７１・・・イージーピールフィルム
７２・・・押出し樹脂
８・・・大気開放用ハーフカット
【図１】
0006031796.tif 000002
【図２】
0006031796.tif 000003
【図３】
0006031796.tif 000004
【図４】
0006031796.tif 000005
【図５】
0006031796.tif 000006
【図６】
0006031796.tif 000007